(57)【要約】【課題】傷付きを十分に防止できると共に正面方向の輝度を十分に確保できる集光層付き光拡散板を提供する。【解決手段】集光性シート４１と、表面に複数個の突起部３２が形成されると共に隣り合う突起部の間に長さＬが５μｍ以上である平坦部３３が設けられてなる凹凸形状面３４を片面に備えた光拡散性基板３１とを備え、光拡散性基板３１の凹凸形状面の突起部３２と集光性シート４１の一方の面が粘着剤層４０を介して接合されることによって光拡散性基板３１と集光性シート４１とが積層され、粘着剤層４０と光拡散性基板３１の凹凸形状面の平坦部３３との間に空気層４２が存在し、突起部３２と粘着剤層４０の総接触面積は、光拡散性基板３１と集光性シート４１とが重なり合う面積に対して１〜２５％の範囲に設定された構成とする。【選択図】図３
2009229877.tif 000002
【特許請求の範囲】
【請求項１】
集光性シートと、
表面に複数個の突起部が形成されると共に隣り合う突起部の間に長さが５μｍ以上である平坦部が設けられてなる凹凸形状面を片面に備えた光拡散性基板と、を備えてなり、
前記光拡散性基板の凹凸形状面の突起部と前記集光性シートの一方の面が粘着剤層を介して接合されることによって前記光拡散性基板と前記集光性シートとが積層一体化され、前記粘着剤層と前記光拡散性基板の凹凸形状面の平坦部との間に空気層が存在し、前記突起部と前記粘着剤層の総接触面積は、前記光拡散性基板と前記集光性シートとが重なり合う面積に対して１〜２５％の範囲であることを特徴とする集光層付き光拡散板。
【請求項２】
前記突起部の突出高さは前記粘着剤層の厚さより大きく設定され、前記粘着剤層が前記光拡散性基板の凹凸形状面の平坦部に接触しない状態で前記光拡散性基板と前記集光性シートとが積層されている請求項１に記載の集光層付き光拡散板。
【請求項３】
前記突起部は、平面視において全体にわたって散在状態に配置されている請求項１または２に記載の集光層付き光拡散板。
【請求項４】
請求項１〜３のいずれか１項に記載の集光層付き光拡散板と、該光拡散板の背面側に配置された複数の光源とを備え、前記光拡散板において前記集光性シートが前面側になるように配置されていることを特徴とする面光源装置。
【請求項５】
請求項１〜３のいずれか１項に記載の集光層付き光拡散板と、該光拡散板の背面側に配置された複数の光源と、前記光拡散板の前面側に配置された液晶パネルとを備え、前記光拡散板において前記集光性シートが前面側になるように配置されていることを特徴とする液晶表示装置。
【発明の詳細な説明】
【技術分野】
【０００１】
この発明は、傷付きを十分に防止できると共に正面方向に十分な輝度を確保し得る集光層付き光拡散板に関し、詳しくは、該集光層付き光拡散板と、これを備えることにより、正面方向に十分な輝度を有した高品質の面光源装置及び液晶表示装置に関する。
【背景技術】
【０００２】
液晶表示装置としては、例えば液晶セルを備えた液晶パネル（画像表示部）の背面側に面光源装置がバックライトとして配置された構成のものが公知である。前記バックライト用の面光源装置としては、ランプボックス（筐体）内に複数の光源が配置されると共にこれら光源の前面側に光拡散板が配置され、さらに正面方向に十分な輝度を確保するべく光拡散板の前面側に集光性シートであるレンチキュラーレンズが配置された構成の面光源装置が知られている。例えば、特許文献１には、このような構成の面光源装置が記載されている。
【特許文献１】特許第３１２３００６号公報
【発明の開示】
【発明が解決しようとする課題】
【０００３】
しかしながら、上記構成に係る面光源装置では、光拡散板の前面側に集光性シートが単に重ね合わされた形態であるために、光拡散板と集光性シートが互いに擦れ合って傷付きやすいという問題があった。
【０００４】
この発明は、かかる技術的背景に鑑みてなされたものであって、傷付きを十分に防止できると共に正面方向の輝度を十分に確保できる集光層付き光拡散板及び正面方向に十分な輝度を有した高品質の面光源装置と液晶表示装置を提供することを目的とする。
【課題を解決するための手段】
【０００５】
前記目的を達成するために、本発明は以下の手段を提供する。
【０００６】
［１］集光性シートと、
表面に複数個の突起部が形成されると共に隣り合う突起部の間に長さが５μｍ以上である平坦部が設けられてなる凹凸形状面を片面に備えた光拡散性基板と、を備えてなり、
前記光拡散性基板の凹凸形状面の突起部と前記集光性シートの一方の面が粘着剤層を介して接合されることによって前記光拡散性基板と前記集光性シートとが積層一体化され、前記粘着剤層と前記光拡散性基板の凹凸形状面の平坦部との間に空気層が存在し、前記突起部と前記粘着剤層の総接触面積は、前記光拡散性基板と前記集光性シートとが重なり合う面積に対して１〜２５％の範囲であることを特徴とする集光層付き光拡散板。
【０００７】
［２］前記突起部の突出高さは前記粘着剤層の厚さより大きく設定され、前記粘着剤層が前記光拡散性基板の凹凸形状面の平坦部に接触しない状態で前記光拡散性基板と前記集光性シートとが積層されている前項１に記載の集光層付き光拡散板。
【０００８】
［３］前記突起部は、平面視において全体にわたって散在状態に配置されている前項１または２に記載の集光層付き光拡散板。
【０００９】
［４］前項１〜３のいずれか１項に記載の集光層付き光拡散板と、該光拡散板の背面側に配置された複数の光源とを備え、前記光拡散板において前記集光性シートが前面側になるように配置されていることを特徴とする面光源装置。
【００１０】
［５］前項１〜３のいずれか１項に記載の集光層付き光拡散板と、該光拡散板の背面側に配置された複数の光源と、前記光拡散板の前面側に配置された液晶パネルとを備え、前記光拡散板において前記集光性シートが前面側になるように配置されていることを特徴とする液晶表示装置。
【発明の効果】
【００１１】
［１］の発明では、光拡散性基板の凹凸形状面の突起部と集光性シートの一方の面が粘着剤層を介して接合されているから、光拡散性基板と集光性シートとが擦れ合うことがなく、この光拡散板における傷付き発生を十分に防止できる。また、粘着剤層と光拡散性基板の凹凸形状面の平坦部との間に空気層が存在するから、正面方向の輝度が十分に確保される。かつ、突起部と粘着剤層の総接触面積は、光拡散性基板と集光性シートとが重なり合う面積に対して１〜２５％の範囲に設定されているから、十分な接合強度を確保できると共に、正面方向の輝度をより向上させることができる。更に、前記空気層は、上記特定の凹凸形状面を片面に備えた光拡散性基板と集光性シートとを粘着剤層を介して積層するだけで形成できるので、即ち積層時に光拡散性基板の突起部がスペーサーの役割を果たして空気層を確保できるので、生産性に優れている。
【００１２】
［２］の発明では、突起部の突出高さは粘着剤層の厚さより大きく設定されているから、粘着剤層が光拡散性基板の凹凸形状面の平坦部に接触することを確実に防止することができ、これにより十分な空気層が確保され得て正面方向の輝度をさらに向上させることができる。
【００１３】
［３］の発明では、突起部は、平面視において全体にわたって散在状態に配置されているので、該突起部が存在することによってこの集光層付き光拡散板の光学機能に影響が及んで表示画像の画質に影響が及ぶことを十分に回避できる。
【００１４】
［４］の発明では、集光層付き光拡散板における傷付きがなく高品質の光が得られると共に正面方向の輝度が高い面光源装置が提供される。
【００１５】
［５］の発明では、集光層付き光拡散板における傷付きがなく高品質の画像が得られると共に正面方向の輝度が高い液晶表示装置が提供される。
【発明を実施するための最良の形態】
【００１６】
この発明に係る液晶表示装置の一実施形態を図１に示す。図１において、（３０）は液晶表示装置、（１１）は液晶セル、（１２）（１３）は偏光板、（１）は面光源装置（バックライト）である。前記液晶セル（１１）の上下両側にそれぞれ偏光板（１２）（１３）が配置され、これら構成部材（１１）（１２）（１３）によって画像表示部としての液晶パネル（２０）が構成されている。なお、前記液晶セル（１１）としては、カラー画像を表示可能なものが好ましく用いられる。
【００１７】
前記面光源装置（１）は、前記液晶パネル（２０）の下側の偏光板（１３）の下面側（背面側）に配置されている。即ち、この液晶表示装置（３０）は、直下型液晶表示（ディスプレイ）装置である。
【００１８】
前記面光源装置（１）は、平面視矩形状で上面側（前面側）が開放された薄箱型形状のランプボックス（５）と、該ランプボックス（５）内に相互に離間して配置された複数の光源（２）と、これら複数の光源（２）の上方側（前面側）に配置された光拡散板（３）とを備えている。前記光拡散板（３）は、前記ランプボックス（５）に対してその開放面を塞ぐように載置されて固定されている。また、前記ランプボックス（５）の内面には光反射層（図示しない）が設けられている。本実施形態では、前記光源（２）として、冷陰極線管等の線状光源が用いられている。
【００１９】
前記光拡散板（３）は、図２、３に示すように、互いに平行状に配置された光拡散性基板（３１）、集光性シート（４１）及び粘着剤層（４０）を備えてなる。前記光拡散性基板（３１）は、表面に複数個の突起部（３２）が形成されると共に隣り合う突起部（３２）の間に長さ（Ｌ）が５μｍ以上である平坦部（３３）が設けられてなる凹凸形状面（３４）を片面に有する（図４参照）。しかして、この光拡散性基板（３１）の凹凸形状面（３４）の突起部（３２）と前記集光性シート（４１）の片面が粘着剤層（４０）を介して接着されており、これにより前記粘着剤層（４０）と前記光拡散性基板（３１）の凹凸形状面（３４）の平坦部（３３）との間に空気層（４２）が存在した状態で前記光拡散性基板（３１）と前記集光性シート（４１）とが積層一体化されている（図３参照）。なお、前記粘着剤層（４０）は、前記集光性シート（４１）の片面の略全面に隙間なく積層されている。
【００２０】
本実施形態では、前記突起部（３２）の断面形状は略半円形状である（図３、４参照）。しかして、図２に示すように、これら複数個の突起部（３２）が、平面視において全体にわたって散在状態に配置されている。即ち、本実施形態では、前記突起部（３２）は、前記光拡散性基板（３１）の表面に平行な一方向に沿って延ばされたシリンドリカルレンズ形状の突条部（略半円柱形状の突条部）からなり、これら複数のシリンドリカルレンズ形状の突条部（３２）の長さ方向（軸線方向）が互いに略平行状になるように配置されている（図２参照）。前記シリンドリカルレンズ形状とは、略円柱体をその軸線方向（長さ方向）に平行な平面（軸線を含む平面であっても良いし、軸線を含まない平面であっても良い）で切ったうちのいずれか一方の部材に相当する形状を意味するものである。
【００２１】
本実施形態では、前記シリンドリカルレンズ形状の突条部（３２）は、半円柱形状からなる突条部である、即ち円柱体をその軸線を含む平面で２つに均等に切ったうちのいずれか一方の部材（半円柱体）に相当する形状を備えた突条部である。
【００２２】
また、本実施形態では、前記光源（２）として線状光源が用いられており、この線状光源（２）の長さ方向と前記光拡散性基板（３１）のシリンドリカルレンズ形状の突条部（３２）の長さ方向とが略一致するように配置されている。また、前記シリンドリカルレンズ形状の突条部（３２）の長さ方向は、前記光拡散板（３）の長手方向と略一致するように配置されている（図２参照）。
【００２３】
また、本実施形態では、前記突起部（３２）の突出高さ（Ｈ）は、前記粘着剤層（４０）の厚さ（Ｍ）より大きくなるように設計されており（図３、４参照）、このような設計により、粘着剤層（４０）が光拡散性基板（３１）の凹凸形状面（３４）の平坦部（３３）に接触しないように構成されている（図３参照）。
【００２４】
前記液晶表示装置（３０）において、前記光拡散板（３）は、その集光性シート（４１）が前面側（液晶パネル（２０）側）になるように配置されている（図１参照）。即ち、換言すれば、前記液晶表示装置（３０）において、前記光拡散板（３）は、その光拡散性基板（３１）が背面側（光源（２）側）になるように配置されている（図１参照）。
【００２５】
上記構成に係る光拡散板（３）は、光拡散性基板（３１）の凹凸形状面（３４）の突起部（３２）と集光性シート（４１）の片面が粘着剤層（４０）を介して接合されているから、光拡散性基板（３１）と集光性シート（４１）とが擦れ合うことがなく、この光拡散板（３）における傷付き発生を十分に防止することができる。また、上記構成に係る光拡散板（３）は、粘着剤層（４０）と光拡散性基板（３１）の凹凸形状面（３４）の平坦部（３３）との間に空気層（４２）が存在するから、前記面光源装置（１）において正面方向（法線方向）（Ｑ）に高い輝度で照明することができるし、前記液晶表示装置（３０）において正面方向（法線方向）（Ｑ）に高い輝度で画像を表示することができる。更に、突起部（３２）は、平面視において全体にわたって散在状態に配置されているので、該突起部（３２）が存在することによってこの集光層付き光拡散板（３）の光学機能に悪影響が及ぶことがなく、高品質の画質を備えた画像を表示できる。
【００２６】
この発明において、前記光拡散性基板（３１）としては、透過光を拡散し得るものであればどのようなものでも使用できるが、中でも透明材料中に光拡散粒子（光拡散剤）が分散されてなる板が好ましく用いられる。
【００２７】
前記光拡散性基板（３１）としては、特に限定されるものではないが、例えば、透明樹脂からなる単層板、透明樹脂からなる基層の少なくとも片面に異種の透明樹脂からなる１ないし複数の他層が積層された積層板等が用いられる。
【００２８】
前記光拡散性基板（３１）を構成する透明材料としては、特に限定されるものではないが、例えば透明樹脂、無機ガラス等が挙げられる。前記透明樹脂としては、成形が容易である点で、透明熱可塑性樹脂が好適に用いられる。この透明熱可塑性樹脂としては、特に限定されるものではないが、例えばポリカーボネート樹脂、ＡＢＳ樹脂（アクリロニトリル−ブタジエン−スチレン共重合体樹脂）、メタクリル樹脂、ＭＳ樹脂（メタクリル酸メチル−スチレン共重合体樹脂）、スチレン系樹脂、ＡＳ樹脂（アクリロニトリル−スチレン共重合体樹脂）、ポリエチレンテレフタレート、オレフィン系樹脂（ポリエチレン、ポリプロピレン、環状ポリオレフィン、環状オレフィン共重合体等）等が挙げられる。
【００２９】
前記光拡散粒子としては、光拡散性基板（３１）を構成する透明樹脂に対して非相溶性であって且つこの透明樹脂と屈折率が相違する粒子であって透過光を拡散し得るものであれば特に限定されずどのようなものでも使用できる。例えば、シリカ粒子、炭酸カルシウム粒子、硫酸バリウム粒子、酸化チタン粒子、水酸化アルミニウム粒子、無機ガラス粒子、マイカ粒子、タルク粒子、ホワイトカーボン粒子、酸化マグネシウム粒子、酸化亜鉛粒子等の無機粒子であっても良いし、或いはメタクリル系架橋樹脂粒子、メタクリル系高分子量樹脂粒子、スチレン系架橋樹脂粒子、スチレン系高分子量樹脂粒子、シロキサン系重合体粒子等の有機粒子であっても良い。前記光拡散粒子としては、上記例示したもの等の１種を用いても良いし、或いはこれらの２種以上を混合して用いても良い。
【００３０】
前記光拡散粒子としては、通常、その体積平均粒子径が０．１〜５０μｍの範囲にあるものが用いられる。なお、体積平均粒子径（Ｄ50）は、全粒子の粒子径及び体積を測定し、小さい粒子径のものから順次体積を積算し、該積算体積が全粒子の合計体積に対して５０％となる粒子の粒子径である。
【００３１】
前記光拡散粒子の使用量は、目的とする透過光の拡散の程度により異なるが、通常、前記透明樹脂１００質量部に対して光拡散粒子を０．０１〜２０質量部含有せしめる。中でも、前記透明樹脂１００質量部に対して光拡散粒子を０．１〜１０質量部含有せしめるのが好ましい。
【００３２】
前記透明樹脂の屈折率と前記光拡散粒子の屈折率の差の絶対値は０．０２以上であるのが光拡散性の観点から好ましく、前記絶対値は０．１３以下であるのが光透過性の観点から好ましい。即ち、前記透明樹脂の屈折率と前記光拡散粒子の屈折率の差の絶対値は０．０２〜０．１３の範囲であるのが好ましい。
【００３３】
前記光拡散性基板（３１）には、例えば紫外線吸収剤、熱安定剤、酸化防止剤、耐候剤、光安定剤、蛍光増白剤、加工安定剤等の各種添加剤を添加含有せしめても良い。
【００３４】
前記光拡散性基板（３１）の厚さ（Ｎ）は、通常、０．１〜１０ｍｍの範囲に設定される。
【００３５】
この発明において、前記光拡散性基板（３１）の片面は、表面に複数個の突起部（３２）が形成されると共に隣り合う突起部（３２）の間に長さ（Ｌ）が５μｍ以上である平坦部（３３）が設けられてなる凹凸形状面（３４）に形成されている（図４参照）。
【００３６】
前記突起部（３２）の断面形状としては、特に限定されるものではないが、例えば略半円形状の他、略半楕円形状や、略矩形状、略三角形形状等の略多角形形状などが挙げられる。
【００３７】
なお、上記実施形態では、前記突起部（３２）の断面形状は半円形状であり、この円の中心を通る法線（水平面に対する垂直線）に対して左右線対称の断面形状に形成されているが、特にこのような構成に限定されるものではなく、左右が非線対称の断面形状に形成されていても良い。例えば左側の円弧が右側の円弧よりも前面側に膨らんだ左右が非線対称の断面形状であっても良い。また、前記突起部（３２）の断面形状として三角形形状を採用する場合において、左右線対称の二等辺三角形形状であっても良いし、或いは左右が非線対称の三角形形状であっても良い。
【００３８】
前記突起部（３２）は、平面視において全体にわたって散在状態に配置されているのが好ましく、上記実施形態では、このような散在配置の一態様として、シリンドリカルレンズ形状の突条部（略半円柱形状の突条部）からなる構成が採用されていたが、特にこのような構成に限定されるものではない。なお、突起部（３２）が平面視において全体にわたって散在状態に配置された構成の他の例としては、例えば、図５（ａ）に示すような平面視において全体にわたって散在した多数の略点状部（ドット部）からなる構成であっても良いし、或いは図５（ｂ）に示すようにシリンドリカルレンズ形状等の突条部（３２）が光拡散板（３）の長手方向に対して斜めにストライプ状に配置された構成であっても良いし、或いはまた図５（ｃ）に示すようにシリンドリカルレンズ形状等の突条部（３２）が平面視において格子状に配置された構成であっても良い。
【００３９】
前記突起部（３２）の形成手法としては、特に限定されるものではないが、例えば金型による熱転写法、射出成形法、切削法、異形押出成形法、彫刻ロールによる溶融押出転写成形法等が挙げられる。
【００４０】
前記突起部（３２）の高さ（Ｈ）は、１０〜５００μｍの範囲に設定されるのが好ましい。１０μｍ以上であることでスペーサー機能が十分に得られて空気層（４２）の空隙を十分に確保できると共に、５００μｍ以下であることで該突起部（３２）の成形が容易なものとなる。
【００４１】
前記突起部（３２）の大きさ（平面視においてストライプ状や格子状に形成されている場合にはその線幅、ドット状に形成されている場合にはその長径等）（Ｗ）は、１０μｍ〜５００μｍの範囲に設定されるのが好ましい。１０μｍ以上であることで十分な接合強度を確保できると共に、５００μｍ以下であることで突起部（３２）を設けたことによる表示画像への影響を十分に排除することができる。中でも、前記突起部（３２）の大きさは５０〜３００μｍの範囲に設定されるのがより好ましい。
【００４２】
また、前記凹凸形状面（３４）において隣り合う突起部（３２）の間には水平長さ（Ｌ）が５μｍ以上である平坦部（３３）が形成されている。この平坦部（３３）の長さ（Ｌ）が５μｍ未満では、粘着剤層（４０）と光拡散性基板（３１）の平坦部（３３）との間の空気層（４２）の空隙量が十分に得られなくなるので正面方向の輝度が十分に得られない。中でも、前記平坦部（３３）の長さ（Ｌ）は１００〜４０００μｍに設定されるのが好ましい。即ち、４０００μｍを超えると、光拡散性基板（３１）の平坦部（３３）に粘着剤層（４０）が接触することが懸念され、空気層（４２）の空隙量が低下する恐れがあるので、好ましくない。
【００４３】
また、前記突起部（３２）の大きさ（Ｗ）に対する平坦部（３３）の長さ（Ｌ）の比Ｌ／Ｗは、０．４以上に設定されるのが好ましい。Ｌ／Ｗが０．４以上である場合には正面方向への輝度をさらに向上させることができる。中でも、比Ｌ／Ｗは０．４〜１５の範囲であるのが特に好ましい。
【００４４】
前記集光性シート（４１）としては、特に限定されるものではないが、例えば微細なプリズムレンズ、微細な凸レンズ、レンチキュラーレンズ等の微細な集光性レンズが片面の全面にわたって形成されたシート等が挙げられる。前記光拡散性基板（３１）を拡散しながら透過した透過光をこの集光性シート（４１）で光拡散板（３）の法線方向（Ｑ）に集光する。この集光性シート（４１）は、集光性レンズが形成された側とは反対側の面を重ね合わせ面にして前記光拡散性基板（３１）と積層一体化される（図３参照）。
【００４５】
前記集光性シート（４１）の素材としては、特に限定されるものではないが、例えば、ポリカーボネート樹脂、ＡＢＳ樹脂（アクリロニトリル−ブタジエン−スチレン共重合体樹脂）、メタクリル樹脂、メタクリル酸メチル−スチレン共重合体樹脂、ポリスチレン樹脂、ＡＳ樹脂（アクリロニトリル−スチレン共重合体樹脂）、ポリオレフィン樹脂（ポリエチレン樹脂、ポリプロピレン樹脂等）などが挙げられる。前記集光性シート（４１）の市販品としては、特に限定されるものではないが、例えば住友スリーエム社製「ＢＥＦ」（商品名）（厚さ１２５μｍのポリエステルフィルム上に厚さ３０μｍのアクリル系樹脂層が形成され、このアクリル系樹脂層の表面に、深さ（Ｄ）が２５μｍ、溝底部の開き角度が９０度のＶ溝がピッチ間隔（Ｐ）５０μｍで形成されたもの、図３参照）、積水フィルム社製「エスティナ」（商品名）等が挙げられる。
【００４６】
前記集光性シート（４１）には、例えば紫外線吸収剤、熱安定剤、酸化防止剤、耐候剤、光安定剤、蛍光増白剤、加工安定剤等の各種添加剤を添加含有せしめても良い。
【００４７】
前記集光性シート（４１）の厚さ（Ｔ）は、通常、０．０２〜５ｍｍの範囲に設定され、好ましい厚さ（Ｔ）は０．０２〜２ｍｍである。
【００４８】
前記粘着剤層（４０）の素材としては、特に限定されるものではないが、例えばアクリル系粘着剤、ウレタン系系粘着剤、ポリエーテル系粘着剤、シリコーン系粘着剤等が挙げられる。これらの中でも、無色透明の粘着剤を用いるのが、より高品質の表示画像を形成できる点で、好ましい。前記粘着剤層（４０）としては、通常、感圧型接着剤が用いられる。なお、この粘着剤の屈折率は特に限定されない。
【００４９】
前記粘着剤層（４０）の厚さ（Ｍ）は、１０〜３０μｍの範囲に設定されるのが好ましい。１０μｍ以上であることで十分な接合強度を確保することができると共に、３０μｍ以下であることで光拡散性基板（３１）の平坦部（３３）にこの粘着剤層（４０）が接触することを十分に防止できて空気層（４２）の空隙量を十分に確保できる。中でも、前記粘着剤層（４０）の厚さ（Ｍ）は５〜２５μｍの範囲に設定されるのが特に好ましい。
【００５０】
また、前記空気層（４２）の厚さ（Ｅ）は、通常、１〜４００μｍの範囲に設定され、好ましい厚さ（Ｅ）は５０〜３５０μｍである。
【００５１】
この発明において、前記突起部（３２）と前記粘着剤層（４０）との接触面積の合計（平面視での総接触面積）は、前記光拡散性基板（３１）と前記集光性シート（４１）とが重なり合う面積に対して１〜２５％の範囲に設定される。１％未満では十分な接合強度を確保することができないし、２５％を超えると正面方向に十分な輝度が得られない。中でも、８〜２３％の範囲に設定されるのが好ましく、１０〜２０％の範囲に設定されるのが特に好ましい。
【００５２】
この発明の光拡散板（３）は、例えば次のようにして製造される。即ち、前記集光性シート（４１）の片面に両面粘着フィルムを貼合することにより前記集光性シート（４１）の片面に粘着剤層（４０）を積層し、粘着剤付き集光性シートを得る。勿論、前記集光性シート（４１）の片面に粘着剤を塗布することによって前記集光性シート（４１）の片面に粘着剤層（４０）を積層しても良い。一方、表面に複数個の突起部（３２）が形成されると共に隣り合う突起部（３２）の間に長さ（Ｌ）が５μｍ以上である平坦部（３３）が設けられてなる凹凸形状面（３４）を片面に有した光拡散性基板（３１）を製作する（図４参照）。この光拡散性基板（３１）の凹凸形状面（３４）に前記粘着剤層（４０）が接触するように光拡散性基板（３１）と粘着剤付き集光性シート（４１）を重ね合わせて挟圧する（プレスする）。これにより光拡散性基板（３１）の突起部（３２）と集光性シート（４１）の片面が粘着剤層（４０）により接着されて、この発明の集光層付き光拡散板（３）が得られる。
【００５３】
なお、上記製造方法は、その一例を示したものに過ぎず、この発明の集光層付き光拡散板（３）は、このような製造方法で製造されたものに限定されるものではない。
【００５４】
なお、この発明の光拡散板（３）の厚さ（Ｓ）は、特に限定されるものではないが、１〜５ｍｍに設定されるのが好ましい。また、この発明の光拡散板（３）の大きさ（面積）は、特に限定されるものではなく、例えば目的とする面光源装置（１）や液晶表示装置（３０）の大きさに応じて適宜設定されるものであるが、通常、２０ｃｍ×３０ｃｍ〜１５０ｃｍ×２００ｃｍの大きさに設計される。
【００５５】
この発明の面光源装置（１）及び液晶表示装置（３０）において、前記光源（２）としては、特に限定されるものではないが、例えば蛍光管、ハロゲンランプ、タングステンランプ等の線状光源の他、発光ダイオード（ＬＥＤ）等の点状光源などが用いられる。
【００５６】
この発明に係る光拡散板（３）、面光源装置（１）及び液晶表示装置（３０）は、上記実施形態のものに特に限定されるものではなく、請求の範囲内であれば、その精神を逸脱するものでない限りいかなる設計的変更をも許容するものである。
【実施例】
【００５７】
次に、この発明の具体的実施例について説明するが、本発明はこれら実施例のものに特に限定されるものではない。
【００５８】
＜原材料＞
（光拡散性基板の材料）
透明樹脂Ａ：スチレン樹脂（東洋スチレン製「ＨＲＭ４０」、屈折率１．５９）
透明樹脂Ｂ：ＭＳ樹脂（新日鐵化学製「ＭＳ２００ＮＴ」、屈折率１．５７、スチレン／メタクリル酸メチル＝８０質量部／２０質量部）
光拡散剤Ａ：ＰＭＭＡ架橋粒子（住友化学製「スミペックスＸＣ１Ａ」、屈折率１．４９、重量平均粒子径３５μｍ）
光拡散剤Ｂ：架橋シロキサン系重合体粒子（東レダウコーニング社製「トレフィルＤＹ３３−７１９」、屈折率１．４２、体積平均粒子径２μｍ）。
【００５９】
光拡散剤マスターバッチＡ：透明樹脂Ａを５２．０質量部、光拡散剤Ａを４０．０質量部、光拡散剤Ｂを４．０質量部、紫外線吸収剤であるスミソーブ２００（住友化学株式会社製）を２．０質量部、熱安定剤であるスミライザーＧＰ（住友化学株式会社製）を２．０質量部ドライブレンドした後、このブレンド物を６５ｍｍ２軸押出機のホッパーに投入し、シリンダー内で溶融混合した後、ストランド状に押出してペレット化することにより得られたペレット状の光拡散剤マスターバッチＡ。なお、シリンダー内の温度は、ホッパーの下部：２００℃から押出ダイ付近：２５０℃と下流に向けて徐々に高温になるように設定して押出しを行った。
【００６０】
光拡散剤マスターバッチＢ：透明樹脂Ｂを７８．８質量部、光拡散剤Ａを２０．０質量部、紫外線吸収剤であるＬＡ−３１（旭電化工業株式会社製）を１．０質量部、熱安定剤であるスミライザーＧＰ（住友化学株式会社製）を０．２質量部ドライブレンドした後、このブレンド物を６５ｍｍ２軸押出機のホッパーに投入し、シリンダー内で溶融混合した後、ストランド状に押出してペレット化することにより得られたペレット状の光拡散剤マスターバッチＢ。なお、シリンダー内の温度は、ホッパーの下部：２００℃から押出ダイ付近：２５０℃と下流に向けて徐々に高温になるように設定して押出しを行った。
【００６１】
（集光性シートＡ）
片面に深さ（Ｄ）が１１．５μｍ、溝底部の開き角度が９０度のＶ溝がピッチ間隔（Ｐ）２３．０μｍで形成されてなる透明ＰＥＴ（ポリエチレンテレフタレート）樹脂製の厚さ（Ｔ）６０μｍのフィルム。
【００６２】
＜実施例１＞
透明樹脂Ａ９７．０質量部、光拡散剤マスターバッチＡ５．０質量部をドライブレンドした後、シリンダー内の温度が１９０〜２５０℃の第１押出機で溶融混練して、フィードブロックに供給する。一方、光拡散剤マスターバッチＢをシリンダー内の温度が１９０〜２５０℃の第２押出機で溶融混練して、フィードブロックに供給する。
【００６３】
前記第１押出機からフィードブロックに供給される樹脂が中間層（基層）となり、前記第２押出機からフィードブロックに供給される樹脂が表層（両面）となるように押出樹脂温度２５０℃でマルチマニホールドダイより共押出成形を行い、ポリシングロールで挟圧と冷却を行うことによって、３層の積層板（中間層１．９ｍｍ、表層０．０５ｍｍ×２）からなる光拡散性基板（３１）を作製した。
【００６４】
次に、得られた光拡散性基板（３１）の片面の全面に、熱プレス機（神藤金属工業所製、シンドー式ＡＳＦ型油圧プレス）を用いて該光拡散性基板（３１）の長手方向に沿ってシリンドリカルレンズ形状の突条部（略半円柱形状の突条部）（３２）を多数個突設形成せしめて、厚さ（Ｎ）が２．０ｍｍの光拡散性基板（３１）を得た（図２〜４参照）。なお、前記熱プレス機の上方側の金属金型の下面（プレス面）には前記突条部に対応する凹溝が多数本穿設されている。また、前記熱プレス機による熱プレスでは、熱プレス機の上面側温度を１６０℃、下面側温度を７０℃に設定した状態で約３分間加圧を行った。
【００６５】
こうして得られた光拡散性基板（３１）の凹凸形状面（３４）は、突起部（３２）の高さ（Ｈ）が１５０μｍ、突起部（３２）の大きさ（突起部の底辺の長さ）（Ｗ）が３４２μｍ、平坦部の長さ（隣り合う突起部の離間間隔）（Ｌ）が１６２μｍ、Ｌ／Ｗが０．４７であり、突条部（３２）が等ピッチ間隔で形成されていた（図４参照）。
【００６６】
一方、集光性シートＡ（４１）の片面に両面粘着フィルムを貼合することにより集光性シートＡ（４１）の片面に厚さ（Ｍ）２０μｍの粘着剤層（４０）を積層し、粘着剤付き集光性シートを得た。
【００６７】
前記光拡散性基板（３１）の凹凸形状面（３４）に前記粘着剤層（４０）が接触するように光拡散性基板（３１）と粘着剤付き集光性シート（４１）を重ね合わせた後、これらを挟圧することによって、図３に示す断面形状を呈する集光層付き光拡散板（３）を作製した。
【００６８】
この集光層付き光拡散板（３）では、図３に示すように、粘着剤層（４０）と光拡散性基板（３１）の平坦部（３３）との間に厚さ（Ｅ）１４０μｍの空気層（４２）を形成することができた。また、平面視における粘着領域の面積割合（光拡散性基板と集光性シートとが重なり合う面積に対する、突起部と粘着剤層の総接触面積の比率）は２３％であった。
【００６９】
＜実施例２＞
熱プレス機の上方側の金属金型の下面（プレス面）の凹溝の形状を変えることによって得た、突起部（３２）の高さ（Ｈ）が１５０μｍ、突起部（３２）の大きさ（突起部の底辺の長さ）（Ｗ）が３１８μｍ、平坦部の長さ（隣り合う突起部の離間間隔）（Ｌ）が３３９μｍ、Ｌ／Ｗが１．０７である光拡散性基板（３１）を用いた以外は、実施例１と同様にして集光層付き光拡散板を作製した。なお、平面視における粘着領域の面積割合は１６％であった。
【００７０】
＜実施例３＞
熱プレス機の上方側の金属金型の下面（プレス面）の凹溝の形状を変えることによって得た、突起部（３２）の高さ（Ｈ）が１４４μｍ、突起部（３２）の大きさ（Ｗ）が３０９μｍ、平坦部の長さ（Ｌ）が６１２μｍ、Ｌ／Ｗが１．９８である光拡散性基板（３１）を用いた以外は、実施例１と同様にして集光層付き光拡散板を作製した。なお、平面視における粘着領域の面積割合は１３％であった。
【００７１】
＜実施例４＞
熱プレス機の上方側の金属金型の下面（プレス面）の凹溝の形状を変えることによって得た、突起部（３２）の高さ（Ｈ）が１４４μｍ、突起部（３２）の大きさ（Ｗ）が３２１μｍ、平坦部の長さ（Ｌ）が８０７μｍ、Ｌ／Ｗが２．５１である光拡散性基板（３１）を用いた以外は、実施例１と同様にして集光層付き光拡散板を作製した。なお、平面視における粘着領域の面積割合は９％であった。
【００７２】
＜比較例１＞
熱プレス機の上方側の金属金型の下面（プレス面）の凹溝の形状を変えることによって得た、突起部（３２）の高さ（Ｈ）が１１７μｍ、突起部（３２）の大きさ（Ｗ）が３１７μｍ、平坦部の長さ（Ｌ）が２１μｍ、Ｌ／Ｗが０．０７である光拡散性基板（３１）を用いた以外は、実施例１と同様にして集光層付き光拡散板を作製した。なお、平面視における粘着領域の面積割合は２７％であった。
【００７３】
＜比較例２＞
熱プレス機の上方側の金属金型の下面（プレス面）の凹溝の形状を変えることによって得た、突起部（３２）の高さ（Ｈ）が１５０μｍ、突起部（３２）の大きさ（Ｗ）が３２１μｍ、平坦部の長さ（Ｌ）が１１５μｍ、Ｌ／Ｗが０．３６である光拡散性基板（３１）を用いた以外は、実施例１と同様にして集光層付き光拡散板を作製した。なお、平面視における粘着領域の面積割合は２６％であった。
【００７４】
＜比較例３＞
共押出成形により得た光拡散性基板に対する熱プレス機を用いた突起部（３２）の形成を行わないものとした以外は、実施例１と同様にして集光層付き光拡散板を作製した。即ち、この光拡散板では、光拡散性基板と集光性シートＡとが粘着剤層により全面接着されており、光拡散性基板と集光性シートＡとの間に空気層が存在しない。
【００７５】
上記のようにして作製された各集光層付き光拡散板について下記評価法に従い評価を行った。これらの結果を表１に示す。
【００７６】
【表１】
2009229877.tif 000003
【００７７】
＜平均輝度及び輝度均一度評価法＞
市販の２０インチ型の液晶テレビから液晶パネル、各種光学フィルム及び光拡散板を取り外した後、ランプボックス（内部に複数本の蛍光管が相互に離間して配置されている）の縁枠部の前面に当接した状態に上記作製された光拡散板（実施例品・比較例品）を配置固定せしめてランプボックスの開放面を塞いだ。しかる後、この光拡散板をセットした状態でその輝度を輝度測定計（株式会社アイ・システム製「Ｅｙｅ  Ｓｃａｌｅ−３ＷＳ」）を用いて測定した。輝度最小値を「Ｃ１」とし輝度最大値を「Ｃ２」としたとき、
輝度均一度（％）＝（Ｃ１／Ｃ２）×１００
上記式で求められる値を輝度均一度（％）とした。
【００７８】
なお、前記輝度測定は、次のようにして行った。即ち、恒温恒湿（温度２５．０℃、湿度５０．０％）の暗室内の床面上に液晶テレビをその前面側を上面にして（背面が床面に当接するように）配置し、液晶テレビの前面の全面が写り込むように液晶テレビの上方位置にカメラを下向きに向けて配置した。この時、液晶テレビの前面からカメラまでの距離を６５．０ｃｍとし、輝度測定計の測定条件をＳＰＥＥＤ：１／５００、ＧＡＩＮ：５、絞り：１６に設定して、液晶テレビの前面の中央部を中心とした６０ｍｍ×６０ｍｍの範囲を測定スポットに指定して各測定スポット（２６０１箇所）での輝度をそれぞれ測定し、これら輝度の平均値を平均輝度（ｃｄ／ｍ2）とするとともに、これら測定値のうちの輝度最小値と輝度最大値から輝度均一度（％）を求めた。
【００７９】
表１から明らかなように、この発明の実施例１〜４の集光層付き光拡散板を用いて構成された面光源装置では、正面方向（法線方向）において十分に高い輝度が得られると共に輝度均一性にも優れていた。また、実施例１〜４の集光層付き光拡散板では、光拡散性基板と集光性シートとが粘着剤層を介して接合されているので、光拡散性基板と集光性シートとが擦れ合うことがなく、光拡散板に擦れ傷は生じない。
【００８０】
これに対し、比較例３の集光層付き光拡散板を用いて構成された面光源装置では、粘着剤の全面接着により光拡散性基板と集光性シートとの間に空気層が存在しないので、正面方向（法線方向）において十分な輝度は得られなかった。
【００８１】
また、比較例１又は比較例２の集光層付き光拡散板を用いて構成された面光源装置では、粘着領域の面積割合（即ち光拡散性基板と集光性シートとが重なり合う面積に対する、突起部と粘着剤層の総接触面積の割合）が２５％を超えているので、正面方向（法線方向）において十分な輝度は得られなかった。
【産業上の利用可能性】
【００８２】
この発明の光拡散板は、面光源装置用の光拡散板として好適に用いられるが、特にこのような用途に限定されるものではない。また、この発明の面光源装置は、液晶表示装置用のバックライトとして好適に用いられるが、特にこのような用途に限定されるものではない。
【図面の簡単な説明】
【００８３】
【図１】この発明に係る液晶表示装置の一実施形態を示す模式図である。
【図２】この発明に係る集光層付き光拡散板の一実施形態を示す斜視図である。
【図３】図２におけるＸ−Ｘ線の断面図である。
【図４】光拡散性基板を示す断面図である。
【図５】この発明に係る集光層付き光拡散板を構成するのに用いられる光拡散性基板の他の実施形態を示す平面図である。
【符号の説明】
【００８４】
１…面光源装置
２…光源
３…光拡散板
２０…液晶パネル
３０…液晶表示装置
３１…光拡散性基板
３２…突起部
３３…平坦部
３４…凹凸形状面
４０…粘着剤層
４１…集光性シート
４２…空気層
Ｈ…突起部の突出高さ
Ｌ…平坦部の長さ（隣り合う突起部の離間間隔）
Ｍ…粘着剤層の厚さ
【図１】
2009229877.tif 000004
【図２】
2009229877.tif 000005
【図３】
2009229877.tif 000006
【図４】
2009229877.tif 000007
【図５】
2009229877.tif 000008